(57)【要約】      （修正有）【課題】合成方法が簡便で、耐加水分解性に優れるホスホリルコリン類似基を有するアクリル系化合物、アクリル系化合物の製造方法及びアクリル系化合物重合体、ビニル系化合物及びビニル系化合物の製造方法、表面改質剤及び表面改質方法を提供する。【解決手段】アクリル系化合物は、一般式2009263357.tif 000025（式中、Ｒ１、Ｒ２及びＲ３は、それぞれ独立に、炭素数が１以上６以下のアルキル基であり、ｍは、２以上６以下の整数である。）で表される官能基、エステル結合又はアミド結合、スペーサー、エステル結合又はアミド結合が順次結合されている。【選択図】なし【特許請求の範囲】
【請求項１】
一般式
【化１】
2009263357.tif 000019
（式中、Ｒ１、Ｒ２及びＲ３は、それぞれ独立に、炭素数が１以上６以下のアルキル基であり、ｍは、２以上６以下の整数である。）
で表される官能基、エステル結合又はアミド結合、スペーサー、エステル結合又はアミド結合及び一般式
【化２】
2009263357.tif 000020
（式中、Ｒ４は、水素原子又は炭素数が１以上１８以下のアルキル基である。）
で表される官能基が順次結合されていることを特徴とするアクリル系化合物。
【請求項２】
一般式
【化３】
2009263357.tif 000021
（式中、Ｘは、オキシ基又はイミノ基であり、Ｙは、炭素数が１以上１８以下のアルキレン基、ユニット数が１以上１８以下のポリオキシアルキレン基又はアリーレン基であり、Ｚは、エステル結合又はアミド結合である。）
で表されることを特徴とする請求項１に記載のアクリル系化合物。
【請求項３】
請求項１又は２に記載のアクリル系化合物の製造方法であって、
グリセロホスホリルコリンを酸化させることによりカルボキシル基及びホスホリルコリン基を有する化合物を合成する工程を有することを特徴とするアクリル系化合物の製造方法。
【請求項４】
請求項１又は２に記載のアクリル系化合物の単独重合体又は共重合体であることを特徴とするアクリル系重合体。
【請求項５】
一般式
【化４】
2009263357.tif 000022
（式中、Ｒ１、Ｒ２及びＲ３は、それぞれ独立に、炭素数が１以上６以下のアルキル基であり、ｍは、２以上６以下の整数である。）
で表される官能基、エステル結合又はアミド結合、スペーサー及び一般式
【化５】
2009263357.tif 000023
（式中、Ｒ４は、水素原子又は炭素数が１以上１８以下のアルキル基である。）
で表される官能基が順次結合されていることを特徴とするビニル系化合物。
【請求項６】
一般式
【化６】
2009263357.tif 000024
（式中、Ｘは、炭素数が１以上１８以下のアルキレン基、ユニット数が１以上１８以下のポリオキシアルキレン基又はアリーレン基であり、Ｙは、エステル結合又はアミド結合である。）
で表されることを特徴とする請求項５に記載のビニル系化合物。
【請求項７】
請求項５又は６に記載のビニル系化合物の製造方法であって、
グリセロホスホリルコリンを酸化させることによりカルボキシル基及びホスホリルコリン基を有する化合物を合成する工程を有することを特徴とするビニル系化合物の製造方法。
【請求項８】
請求項１若しくは２に記載のアクリル系化合物、請求項４に記載のアクリル系重合体又は請求項５若しくは６に記載のビニル系化合物を含有することを特徴とする表面改質剤。
【請求項９】
請求項８に記載の表面改質剤を用いて、材料の表面を改質することを特徴とする表面改質方法。
【発明の詳細な説明】
【技術分野】
【０００１】
本発明は、アクリル系化合物、アクリル系化合物の製造方法、アクリル系重合体、ビニル系化合物、ビニル系化合物の製造方法、表面改質剤及び表面改質方法に関する。
【背景技術】
【０００２】
従来、ホスホリルコリン基を有する高分子は、生体適合性高分子として知られており、このような高分子で各種樹脂材料を被覆した生体適合性材料が知られている。
【０００３】
特許文献１には、２−メタクロイルオキシエチルホスホリルコリンを単量体の１つとして、重合させることにより得られる重合体で粉体を被覆してなる化粧料用の粉体が開示されている。
【０００４】
また、特許文献２には、基材の表面に、ホスホリルコリン類似基を側鎖に有する単量体と、ヘパリン又はヘパリン誘導体と結合可能な基を有する単量体とに基づく共重合体と、ヘパリン又はヘパリン誘導体から構成される被覆層が形成されている医療用材料が開示されている。
【０００５】
さらに、特許文献３には、ホスホリルコリン類似基を少なくとも表面に有し、表面のＸ線光電子分光分析によって測定したスペクトルにおける、ホスホリルコリン類似基に由来するリン元素の量Ｐと、炭素元素の量Ｃとの比（Ｐ／Ｃ）が０．００２〜０．３となる分離材が開示されている。
【０００６】
一方、特許文献４には、２−メタクリロイルオキシエチルホスホリルコリン（ＭＰＣ）とメタクリル酸エステルの共重合体が開示されている。また、特許文献５には、ホスホリルコリン基含有重合体の製造方法が開示されている。
【０００７】
なお、ＭＰＣは、例えば、２−クロロ−１，３，２−ジオキサホスホラン−２−オキシドとメタクリル酸２−ヒドロキシエチルを反応させた後、トリメチルアミンと反応させることにより得られる。しかしながら、このようにして得られるホスホリルコリン類似基を有するアクリル系化合物は、合成方法が煩雑であり、耐加水分解性も不十分である。
【先行技術文献】
【特許文献】
【０００８】
【特許文献１】特開平７−１１８１２３号公報
【特許文献２】特開２０００−２７９５１２号公報
【特許文献３】特開２００２−９８６７６号公報
【特許文献４】特開平９−３１３２号公報
【特許文献５】特開平１０−２９８２４０号公報
【発明の概要】
【発明が解決しようとする課題】
【０００９】
本発明は、上記の従来技術が有する問題に鑑み、合成方法が簡便であり、耐加水分解性に優れるホスホリルコリン類似基を有するアクリル系化合物、該アクリル系化合物の製造方法及び該アクリル系化合物を重合することにより得られるアクリル系重合体を提供することを目的とする。
【００１０】
また、本発明は、合成方法が簡便であり、耐加水分解性に優れるホスホリルコリン類似基を有するビニル系化合物及び該ビニル系化合物の製造方法を提供することを目的とする。
【００１１】
さらに、本発明は、該アクリル系化合物、該アクリル系重合体又は該ビニル系化合物を含有する表面改質剤及び該表面改質剤を用いる表面改質方法を提供することを目的とする。
【課題を解決するための手段】
【００１２】
請求項１に記載の発明は、アクリル系化合物において、一般式
【００１３】
【化１】
2009263357.tif 000002
（式中、Ｒ１、Ｒ２及びＲ３は、それぞれ独立に、炭素数が１以上６以下のアルキル基であり、ｍは、２以上６以下の整数である。）
で表される官能基、エステル結合又はアミド結合、スペーサー、エステル結合又はアミド結合及び一般式
【００１４】
【化２】
2009263357.tif 000003
（式中、Ｒ４は、水素原子又は炭素数が１以上１８以下のアルキル基である。）
で表される官能基が順次結合されていることを特徴とする。
【００１５】
請求項２に記載の発明は、請求項１に記載のアクリル系化合物において、一般式
【００１６】
【化３】
2009263357.tif 000004
（式中、Ｘは、オキシ基又はイミノ基であり、Ｙは、炭素数が１以上１８以下のアルキレン基、ユニット数が１以上１８以下のポリオキシアルキレン基又はアリーレン基であり、Ｚは、エステル結合又はアミド結合である。）
で表されることを特徴とする。
【００１７】
請求項３に記載の発明は、請求項１又は２に記載のアクリル系化合物の製造方法であって、グリセロホスホリルコリンを酸化させることによりカルボキシル基及びホスホリルコリン基を有する化合物を合成する工程を有することを特徴とする。
【００１８】
請求項４に記載の発明は、アクリル系重合体において、請求項１又は２に記載のアクリル系化合物の単独重合体又は共重合体であることを特徴とする。
【００１９】
請求項５に記載の発明は、ビニル系化合物において、一般式
【００２０】
【化４】
2009263357.tif 000005
（式中、Ｒ１、Ｒ２及びＲ３は、それぞれ独立に、炭素数が１以上６以下のアルキル基であり、ｍは、２以上６以下の整数である。）
で表される官能基、エステル結合又はアミド結合、スペーサー及び一般式
【００２１】
【化５】
2009263357.tif 000006
（式中、Ｒ４は、水素原子又は炭素数が１以上１８以下のアルキル基である。）
で表される官能基が順次結合されていることを特徴とする。
【００２２】
請求項６に記載の発明は、請求項５に記載のビニル系化合物において、一般式
【００２３】
【化６】
2009263357.tif 000007
（式中、Ｘは、炭素数が１以上１８以下のアルキレン基、ユニット数が１以上１８以下のポリオキシアルキレン基又はアリーレン基であり、Ｙは、エステル結合又はアミド結合である。）
で表されることを特徴とする。
【００２４】
請求項７に記載の発明は、請求項５又は６に記載のビニル系化合物の製造方法であって、グリセロホスホリルコリンを酸化させることによりカルボキシル基及びホスホリルコリン基を有する化合物を合成する工程を有することを特徴とする。
【００２５】
請求項８に記載の発明は、表面改質剤において、請求項１若しくは２に記載のアクリル系化合物、請求項４に記載のアクリル系重合体又は請求項５若しくは６に記載のビニル系化合物を含有することを特徴とする。
【００２６】
請求項９に記載の発明は、表面改質方法において、請求項８に記載の表面改質剤を用いて、材料の表面を改質することを特徴とする。
【発明の効果】
【００２７】
本発明によれば、合成方法が簡便であり、耐加水分解性に優れるホスホリルコリン類似基を有するアクリル系化合物、該アクリル系化合物の製造方法及び該アクリル系化合物を重合することにより得られるアクリル系重合体を提供することができる。
【００２８】
また、本発明によれば、合成方法が簡便であり、耐加水分解性に優れるホスホリルコリン類似基を有するビニル系化合物及び該ビニル系化合物の製造方法を提供することができる。
【００２９】
さらに、本発明は、該アクリル系化合物、該アクリル系重合体又は該ビニル系化合物を含有する表面改質剤及び該表面改質剤を用いる表面改質方法を提供することができる。
【図面の簡単な説明】
【００３０】
【図１】実施例１の化合物Ｂの１Ｈ  ＮＭＲスペクトルを示す図である。
【図２】実施例１の化合物ＢのＭＳスペクトルを示す図である。
【図３】実施例の蛋白質吸着試験１の評価結果を示す図である。
【図４】実施例３の化合物Ｇの１Ｈ  ＮＭＲスペクトルを示す図である。
【図５】実施例３の化合物ＧのＭＳスペクトルを示す図である。
【図６】実施例の蛋白質吸着試験２の評価結果を示す図である。
【発明を実施するための形態】
【００３１】
次に、本発明を実施するための形態を図面と共に説明する。
【００３２】
［アクリル系化合物］
本発明のアクリル系化合物は、一般式（１）
【００３３】
【化７】
2009263357.tif 000008
（式中、Ｒ１、Ｒ２及びＲ３は、それぞれ独立に、炭素数が１〜６のアルキル基であり、ｍは、２〜６の整数である。）
で表されるホスホリルコリン類似基、エステル結合又はアミド結合、スペーサー、エステル結合又はアミド結合及び一般式（２）
【００３４】
【化８】
2009263357.tif 000009
（式中、Ｒ４は、水素原子又は炭素数が１〜１８のアルキル基である。）
で表される官能基が順次結合されている。これにより、耐加水分解性に優れるアクリル系化合物が得られる。なお、これらのアクリル系化合物は、精製、非精製を問わず、材料の表面を改質することができ、タンパク質の吸着を抑制すること等の効果が得られる。
【００３５】
また、本発明のアクリル系化合物としては、一般式
【００３６】
【化９】
2009263357.tif 000010
（式中、Ｘは、オキシ基又はイミノ基であり、Ｙは、炭素数が１〜１８のアルキレン基、ユニット数が１〜１８のポリオキシアルキレン基又はアリーレン基であり、Ｚは、エステル結合又はアミド結合である。）
で表される化合物が好ましい。このとき、ポリオキシアルキレン基としては、ポリオキシエチレン基、ポリオキシプロピレン基等が挙げられる。アリーレン基としては、フェニレン基、ヒドロキシフェニレン基、フェニレンメチレン基等が挙げられる。また、アルキレン基、ポリオキシアルキレン基及びアリーレン基は、他の炭化水素系の官能基で置換されていてもよい。
【００３７】
本発明のアクリル系化合物は、一般式（１）で表されるホスホリルコリン類似基及びカルボキシル基を有する化合物と、一般式（２）で表される官能基、エステル結合又はアミド結合、スペーサー及びヒドロキシル基又はアミノ基が順次結合されている化合物を縮合させることにより得られる。
【００３８】
また、本発明のアクリル系化合物は、一般式（１）で表されるホスホリルコリン類似基及びヒドロキシル基又はアミノ基を有する化合物と、一般式（２）で表される官能基、エステル結合又はアミド結合、スペーサー及びカルボキシル基が順次結合されている化合物を縮合させることにより得られる。
【００３９】
このとき、例えば、ホスホリルコリン基及びカルボキシル基を有する化合物は、過ヨウ素酸及び三塩化ルテニウムを用いて、グリセロホスホリルコリンを酸化させることにより得られる。また、ホスホリルコリン基及びカルボキシル基を有する化合物をジオール又はジアミンと縮合させることにより、ホスホリルコリン基及びヒドロキシル基又はアミノ基を有する化合物が得られる。
【００４０】
本発明のアクリル系化合物は、表面改質剤として用いることができ、材料の表面に、所望量のホスホリルコリン類似基を導入して改質する。このとき、表面を改質することが可能な材料としては、ポリエチレン、ポリプロピレン、ポリスチレン、ポリ塩化ビニル、ナイロン、ポリウレタン、ポリウレア、ポリ（メタ）アクリル酸、ポリ（メタ）アクリル酸エステル、ポリエステル、ポリアクリロニトリル、ポリアクリルアミド、ポリ酢酸ビニル、ポリカーボネート、ポリスルホン、ポリビニルアルコール、セルロース、セルロースアセテート、シリコーン樹脂、ガラス、セラミック、金属、ステンレススチール等が挙げられ、二種以上併用してもよい。
【００４１】
本発明のアクリル系化合物を用いて、材料の表面を改質する際には、材料の表面をプラズマ処理、オゾン処理等により処理した後、アクリル系化合物の溶液又は分散液を材料の表面に塗布して、アクリル系化合物を重合し、グラフトすることが好ましい。このとき、必要に応じて、減圧乾燥、加熱処理等を行ってもよい。アクリル系化合物の溶液又は分散液に用いられる溶媒は、特に限定されない。溶液又は分散液中のアクリル系化合物の濃度は、０．０１〜３０重量％であることが好ましく、０．１〜２０重量％がさらに好ましい。この濃度が０．０１重量％未満であると、材料の表面に形成されるアクリル系化合物の量が不十分となり、性能が発現されないことがある。また、濃度が３０重量％を超えると、アクリル系化合物の溶液又は分散液を塗布する際の作業性が悪くなり、塗膜の均一性が低下することがある。なお、塗布方法としては、例えば、ディッピング法、スプレー法、ローラーコーティング法、スピンコーティング法等の公知の方法が挙げられる。
【００４２】
本発明のアクリル系重合体は、本発明のアクリル系化合物を、重合開始剤の存在下、溶媒中でラジカル重合させることにより得られる。溶媒としては、モノマーが可溶であれば、特に限定されないが、水、メタノール、エタノール、プロパノール、ｔ−ブタノール、ベンゼン、トルエン、ジメチルホルムアミド、テトラヒドロフラン、クロロホルム等が挙げられ、二種以上併用してもよい。
【００４３】
また、重合開始剤としては、特に限定されないが、例えば、ベンゾイルパーオキサイド、ｔ−ブチルパーオキシ−２−エチルヘキサノエート、サクシニルパーオキサイド、グルタルパーオキサイド、サクシニルパーオキシグルタレート、ｔ−ブチルパーオキシマレート、ｔ−ブチルパーオキシピバレート、ジ−２−エトキシエチルパーオキシカーボネート、３−ヒドロキシ−１，１−ジメチルブチルパーオキシピバレート等の有機過酸化物、アゾビスイソブチロニトリル、ジメチル−２，２−アゾビスイソブチレート、１−（（１−シアノ−１−メチルエチル）アゾ）ホルムアミド、２，２−アゾビス（２−メチル−Ｎ−フェニルプロピオンアミヂン）ジハイドロクロライド、２，２−アゾビス（２−メチル−Ｎ−（２−ヒドロキシエチル）プロピオンアミド）、２，２−アゾビス（２−メチルプロピオンアミド）ジハイドレート、４，４−アゾビス（４−シアノペンタン酸）、２，２−アゾビス（２−（ヒドロキシメチル）プロピオニトリル）等のアゾ化合物等が挙げられ、二種以上併用してもよい。重合開始剤は、モノマー溶液中に、０．００１〜１０重量％添加することが好ましく、０．０１〜５重量％がさらに好ましい。
【００４４】
なお、本発明のアクリル系化合物を、他のモノマーと共重合してもよい。他のモノマーとしては、特に限定されないが、単官能モノマーが好ましく、例えば、（メタ）アクリル酸、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸ラウリル、（メタ）アクリル酸ステアリル等の（メタ）アクリル酸エステル；（メタ）アクリル酸２−ヒドロキシエチル、（メタ）アクリル酸２−ヒドロキシプロピル等の（メタ）アクリル酸ヒドロキシアルキル；（メタ）アクリル酸アミド；スチレン、メチルスチレン、置換スチレン等のスチレン系モノマー；エチルビニルエーテル、ブチルビニルエーテル等のビニルエーテル；Ｎ−ビニルピロリドン；塩化ビニル、塩化ビニリデン、エチレン、プロピレン、イソブチレン等の不飽和炭化水素系モノマー又は置換不飽和炭化水素系モノマー；アクリロニトリル；グリコ−２−ヒドロキシエチルモノメタクリレート（ＧＥＭＡ）；オリゴエチレングリコールモノメタクリレート；ポリエチレングリコールモノメタクリレート等が挙げられ、二種以上併用してもよい。
【００４５】
このとき、モノマーの総量に対する本発明のアクリル系化合物の比は、５モル％以上であることが好ましく、２０モル％以上がさらに好ましい。これにより、生体適合性や保湿性等のホスホリルコリン類似基の特性を十分に発現させることができる。
【００４６】
また、溶媒中のモノマー濃度は、０．０１〜２ｍｏｌ／ｌであることが好ましい。モノマー濃度を０．０１ｍｏｌ／ｌ以上とすることにより、開始剤効率を高めることができ、濃度を２ｍｏｌ／ｌ以下とすることにより、重合異常やゲル化を抑制することができる。
【００４７】
重合温度は、通常、５〜１００℃である。重合温度を５℃以上とすることにより、重合反応を速やかに進行させることができ、１００℃以下とすることにより、高温によるホスホリルコリン類似基の分解を抑制することができる。重合時間は、通常、１０分間〜２４時間であり、３０分間〜１２時間が好ましい。
【００４８】
本発明のアクリル系重合体は、表面改質剤として用いることができ、材料の表面に、所望量のホスホリルコリン類似基を導入して改質する。このとき、表面を改質することが可能な材料としては、ポリエチレン、ポリプロピレン、ポリスチレン、ポリ塩化ビニル、ナイロン、ポリウレタン、ポリウレア、ポリ（メタ）アクリル酸、ポリ（メタ）アクリル酸エステル、ポリエステル、ポリアクリロニトリル、ポリアクリルアミド、ポリ酢酸ビニル、ポリカーボネート、ポリスルホン、ポリビニルアルコール、セルロース、セルロースアセテート、シリコーン樹脂、ガラス、セラミック、金属、ステンレススチール等が挙げられ、二種以上併用してもよい。
【００４９】
本発明のアクリル系重合体を用いて、材料の表面を改質する際には、アクリル系重合体の溶液又は分散液を材料の表面に塗布、乾燥することが好ましい。このとき、必要に応じて、減圧乾燥、加熱処理等を行ってもよい。アクリル系重合体の溶液又は分散液に用いられる溶媒は、特に限定されない。溶液又は分散液中のアクリル系重合体の濃度は、０．０１〜３０重量％であることが好ましく、０．１〜２０重量％がさらに好ましい。この濃度が０．０１重量％未満であると、材料の表面に形成されるアクリル系重合体の量が不十分となり、性能が発現されないことがある。また、濃度が３０重量％を超えると、アクリル系重合体の溶液又は分散液を塗布する際の作業性が悪くなり、塗膜の均一性が低下することがある。なお、塗布方法としては、例えば、ディッピング法、スプレー法、ローラーコーティング法、スピンコーティング法等の公知の方法が挙げられる。
【００５０】
［ビニル系化合物］
本発明のビニル系化合物は、一般式（１）
【００５１】
【化１０】
2009263357.tif 000011
（式中、Ｒ１、Ｒ２及びＲ３は、それぞれ独立に、炭素数が１〜６のアルキル基であり、ｍは、２〜６の整数である。）
で表されるホスホリルコリン類似基、エステル結合又はアミド結合、スペーサー及び一般式（２）
【００５２】
【化１１】
2009263357.tif 000012
（式中、Ｒ４は、水素原子又は炭素数が１〜１８のアルキル基である。）
で表される官能基が順次結合されている。これにより、耐加水分解性に優れるビニル系化合物が得られる。なお、これらのビニル系化合物は、精製、非精製を問わず、材料の表面を改質することができ、タンパク質の吸着を抑制すること等の効果が得られる。
【００５３】
また、本発明のビニル系化合物としては、一般式
【００５４】
【化１２】
2009263357.tif 000013
（式中、Ｘは、炭素数が１〜１８のアルキレン基、ユニット数が１〜１８のポリオキシアルキレン基又はアリーレン基であり、Ｙは、エステル結合又はアミド結合である。）
で表される化合物が好ましい。このとき、ポリオキシアルキレン基としては、ポリオキシエチレン基、ポリオキシプロピレン基等が挙げられる。アリーレン基としては、フェニレン基、オキシフェニレン基、メチレンフェニレン基等が挙げられる。また、アルキレン基、ポリオキシアルキレン基及びアリーレン基は、他の炭化水素系の官能基で置換されていてもよい。
【００５５】
本発明のビニル系化合物は、一般式（１）で表されるホスホリルコリン類似基及びカルボキシル基を有する化合物と、一般式（２）で表される官能基及びヒドロキシル基又はアミノ基がスペーサーを介して結合されている化合物を縮合させることにより得られる。
【００５６】
また、本発明のビニル系化合物は、一般式（１）で表されるホスホリルコリン類似基及びヒドロキシル基又はアミノ基を有する化合物と、一般式（２）で表される官能基及びカルボキシル基がスペーサーを介して結合されている化合物を縮合させることにより得られる。
【００５７】
このとき、例えば、ホスホリルコリン基及びカルボキシル基を有する化合物は、過ヨウ素酸及び三塩化ルテニウムを用いて、グリセロホスホリルコリンを酸化させることにより得られる。また、ホスホリルコリン基及びカルボキシル基を有する化合物をジオール又はジアミンと縮合させることにより、ホスホリルコリン基及びヒドロキシル基又はアミノ基を有する化合物が得られる。
【００５８】
本発明のビニル系化合物は、表面改質剤として用いることができ、材料の表面に、所望量のホスホリルコリン類似基を導入して改質する。このとき、表面を改質することが可能な材料としては、ポリエチレン、ポリプロピレン、ポリスチレン、ポリ塩化ビニル、ナイロン、ポリウレタン、ポリウレア、ポリ（メタ）アクリル酸、ポリ（メタ）アクリル酸エステル、ポリエステル、ポリアクリロニトリル、ポリアクリルアミド、ポリ酢酸ビニル、ポリカーボネート、ポリスルホン、ポリビニルアルコール、セルロース、セルロースアセテート、シリコーン樹脂、ガラス、セラミック、金属、ステンレススチール等が挙げられ、二種以上併用してもよい。
【００５９】
本発明のビニル系化合物を用いて、材料の表面を改質する際には、材料の表面をプラズマ処理、オゾン処理等により処理した後、ビニル系化合物の溶液又は分散液を材料の表面に塗布して、ビニル系化合物を重合し、グラフトすることが好ましい。このとき、必要に応じて、減圧乾燥、加熱処理等を行ってもよい。ビニル系化合物の溶液又は分散液に用いられる溶媒は、特に限定されない。溶液又は分散液中のビニル系化合物の濃度は、０．０１〜３０重量％であることが好ましく、０．１〜２０重量％がさらに好ましい。この濃度が０．０１重量％未満であると、材料の表面に形成されるビニル系化合物の量が不十分となり、性能が発現されないことがある。また、濃度が３０重量％を超えると、ビニル系化合物の溶液又は分散液を塗布する際の作業性が悪くなり、塗膜の均一性が低下することがある。なお、塗布方法としては、例えば、ディッピング法、スプレー法、ローラーコーティング法、スピンコーティング法等の公知の方法が挙げられる。
【実施例】
【００６０】
［実施例１］
Ｌ−α−グリセロホスホリルコリンの水溶液を氷水浴中で冷却した。次に、Ｌ−α−グリセロホスホリルコリンの４倍当量の過ヨウ素酸ナトリウムを添加した後、三塩化ルテニウムを触媒量添加し、３時間攪拌し、反応させた。次に、メタノールを添加して、さらに３０分間攪拌した後、ろ過することにより沈殿を除去した。さらに、減圧濃縮した後、減圧乾燥し、化学式
【００６１】
【化１３】
2009263357.tif 000014
で表される化合物Ａを得た。
【００６２】
次に、ＤＭＳＯ中に、化合物Ａと、メタクリル酸２−ヒドロキシエチル（ＨＥＭＡ）を添加して、室温で攪拌し、反応させ、化学式
【００６３】
【化１４】
2009263357.tif 000015
で表される化合物Ｂ（分子量が３５４のホスホリルコリン基を有するアクリル系化合物）を得た（図１及び図２参照）。なお、化合物Ｂは、後述する化合物Ｇと同様に、表面改質剤として、用いることができる。
【００６４】
［実施例２］
化合物Ａのメタノール溶液中に、化合物Ａの２０倍当量のエチレンジアミンを添加した後、化合物Ａの１．２倍当量のトリアジン型脱水縮合剤ＤＭＴ−ＭＭ（国産化学社製）を添加し、室温で３時間攪拌して反応させた。次に、ろ過することにより沈殿を除去し、減圧濃縮した後、減圧乾燥し、化学式
【００６５】
【化１５】
2009263357.tif 000016
で表される化合物Ｃを得た。
【００６６】
次に、ＤＭＳＯ中に、化合物Ｃと、メタクリル酸塩化物を添加して、室温で攪拌し、反応させ、化学式
【００６７】
【化１６】
2009263357.tif 000017
で表される化合物Ｄ（ホスホリルコリン基を有するアクリル系化合物）を得た。なお、化合物Ｄは、後述する化合物Ｇと同様に、表面改質剤として、用いることができる。
【００６８】
メタノール中に、化合物Ｄと、メタクリル酸ブチルをモル比７：３の割合で添加した後、モノマーの全量に対して、０．０５モル％のペルオキソ二硫酸アンモニウム（ＮＨ３）２Ｓ２Ｏ８を添加して、５０℃で１時間重合し、化合物Ｅ（ホスホリルコリン基を有するアクリル系重合体）を得た。
【００６９】
化合物Ｅの５重量％メタノール溶液を、ポリスチレン製９６ウェルプレート（日本ＢＤ社製）に塗布した。次に、メタノールで洗浄した後、乾燥し、表面処理ウェルプレートを得た。
【００７０】
［比較例１］
メタノール中に、メタクリル酸２−ヒドロキシエチル（ＨＥＭＡ）と、メタクリル酸ブチルを７：３の割合で添加した後、モノマーの全量に対して、０．０５モル％のペルオキソ二硫酸アンモニウム（ＮＨ３）２Ｓ２Ｏ８を添加して、５０℃で１時間重合し、化合物Ｆ（アクリル系重合体）を得た。
【００７１】
化合物Ｆの５重量％メタノール溶液を、ポリスチレン製９６ウェルプレート（日本ＢＤ社製）に塗布した。次に、メタノールで洗浄した後、乾燥し、表面処理ウェルプレートを得た。
【００７２】
［タンパク質吸着実験１］
実施例２、比較例１の表面処理ウェルプレート及び未処理のウェルプレートに蛋白質を吸着させ、直接ＢＣＡ法を用いて、蛋白質の吸着量を定量した。評価に用いた蛋白質は、アルブミン（Ｍｗ＝６９０００、ｐＩ＝４．９）、γ−グロブリン（Ｍｗ＝１５００００、５．０＜ｐＩ＜９．５）、リゾチーム（Ｍｗ＝１４０００、ｐＩ＝１１．０）（以上、Ｓｉｇｍａ社製）の三種類である。
【００７３】
以下、実験方法を具体的に説明する。まず、各蛋白質を、濃度が０．１ｍｇ／ｍＬとなるように、リン酸バッファー（塩化ナトリウム８ｍｇ／ｍＬ、塩化カリウム０．２ｍｇ／ｍＬ、リン酸一水素ナトリウム１．１５ｍｇ／ｍＬ、リン酸二水素カリウム０．２ｍｇ／ｍＬ、ｐＨ＝７．４）に溶解させ、蛋白質溶液とした。次に、ウェルプレートのウェルに、蛋白質溶液１００μｌを入れ、２５℃で１時間静置した。さらに、リン酸バッファー２００μｌでウェルを５回洗浄した後、ＰＢＳ５０μｌ、ＢＣＡ溶液５０μｌを加え、６０℃で１時間静置して発色させた。次に、プレートリーダーのパワースキャンＨＴ（大日本住友製薬社製）を用いて、波長が５６２ｎｍの光の吸光度を測定した。なお、検量線を作成する際には、ウェルプレートのウェルに、各蛋白質溶液０、２、５、１０、２０、４０μｌを入れた後、ＰＢＳを加えて５０μｌとし、ＢＣＡ溶液５０μｌを加えた以外は、上記と同様にして、波長が５６２ｎｍの光の吸光度を測定した。評価結果を図３に示す。図３から、アルブミン、γ−グロブリン及びリゾチームのいずれにおいても、表面処理することにより、ウェルプレートへの蛋白質の吸着を抑制できることがわかる。また、実施例２の表面処理ウェルプレートは、比較例１の表面処理ウェルプレートよりも、アルブミン、γ−グロブリン及びリゾチームの吸着を抑制できることがわかる。
【００７４】
［実施例３］
ジメチルスルホキシド（ＤＭＳＯ）中に、化合物Ａと、化合物Ａの２倍当量のカルボニルジイミダゾール（ＣＤＩ）を添加して、室温で攪拌し、反応させた。さらに、アリルアミンを滴下して反応させ、化学式
【００７５】
【化１７】
2009263357.tif 000018
で表される化合物Ｇ（分子量が２８１のホスホリルコリン基を有するビニル系化合物）を得た（図４及び図５参照）。
【００７６】
ポリスチレン製９６ウェルプレート（日本ＢＤ社製）を、アルゴン雰囲気下でプラズマ処理した後、酸素ガスと反応させた。次に、化合物Ｇの５重量％メタノール溶液に浸漬し、メタノールで洗浄した後、乾燥し、表面処理ウェルプレートを得た。
【００７７】
［タンパク質吸着実験２］
実施例２、比較例１の表面処理ウェルプレートの代わりに、実施例３の表面処理ウェルプレートを用いた以外は、タンパク質吸着実験１と同様にして、蛋白質の吸着量を定量した。評価結果を図６に示す。図６から、アルブミン、γ−グロブリン及びリゾチームのいずれにおいても、表面処理することにより、ウェルプレートへの蛋白質の吸着を抑制できることがわかる。
【産業上の利用可能性】
【００７８】
本発明の表面改質剤により改質されている材料は、生体適合性及び親水性に優れた材料となる。このような材料は、化粧料、人工臓器、手術用器具等の医用材料、クロマト用充填剤、アフィニティー粒子、塗料等の幅広い用途に応用可能である。
【図１】
2009263357.tif 000026
【図２】
2009263357.tif 000027
【図４】
2009263357.tif 000028
【図５】
2009263357.tif 000029
【図３】
2009263357.tif 000030
【図６】
2009263357.tif 000031